(57)【要約】【課題】窒化アルミニウム基体とガラス蓋をレーザー封着する場合に、封着材料層内の発泡を抑制しつつ、レーザー封着強度を高める方法を創案する。【解決手段】本発明の気密パッケージの製造方法は、窒化アルミニウム基体を用意すると共に、窒化アルミニウム基体上に焼結ガラス含有層を形成する工程と、ガラス蓋を用意すると共に、ガラス蓋上に封着材料層を形成する工程と、焼結ガラス含有層と封着材料層が接触するように、窒化アルミニウム基体とガラス蓋を配置する工程と、ガラス蓋側から封着材料層に向けてレーザー光を照射し、封着材料層を軟化変形させることにより、焼結ガラス含有層と封着材料層を気密封着して、気密パッケージを得る工程と、を備えることを特徴とする。【選択図】図２
2017191805.tif 000002
【特許請求の範囲】
【請求項１】
窒化アルミニウム基体を用意すると共に、窒化アルミニウム基体上に焼結ガラス含有層を形成する工程と、
ガラス蓋を用意すると共に、ガラス蓋上に封着材料層を形成する工程と、
焼結ガラス含有層と封着材料層が接触するように、窒化アルミニウム基体とガラス蓋を配置する工程と、
ガラス蓋側から封着材料層に向けてレーザー光を照射し、封着材料層を軟化変形させることにより、焼結ガラス含有層と封着材料層を気密封着して、気密パッケージを得る工程と、を備えることを特徴とする気密パッケージの製造方法。
【請求項２】
焼結ガラス含有層の幅を封着材料層の幅よりも大きくすることを特徴とする請求項１に記載の気密パッケージの製造方法。
【請求項３】
（焼結ガラス含有層の厚み）／（封着材料層の厚み）を０．５以上に規制することを特徴とする請求項１又は２に記載の気密パッケージの製造方法。
【請求項４】
（焼結ガラス含有層の熱膨張係数）／（窒化アルミニウム基体の熱膨張係数）を０．６以上、且つ１．４以下に規制することを特徴とする請求項１〜３の何れかに記載の気密パッケージの製造方法。
【請求項５】
窒化アルミニウム基体上にガラス含有膜を形成した後に、ガラス含有膜に向けてレーザー光を照射することにより、ガラス含有膜を焼結させて、焼結ガラス含有層を形成することを特徴とする請求項１〜４の何れかに記載の気密パッケージの製造方法。
【請求項６】
基部と基部上に設けられた枠部とを有する窒化アルミニウム基体を用い、枠部の頂部に焼結ガラス含有層を形成することを特徴とする請求項１〜５の何れかに記載の気密パッケージの製造方法。
【請求項７】
更に、焼結ガラス含有層の表面を研磨する工程を備えることを特徴とする請求項１〜６の何れかに記載の気密パッケージの製造方法。
【請求項８】
窒化アルミニウム基体とガラス蓋とを有する気密パッケージにおいて、
窒化アルミニウムが、基部と基部上に設けられた枠部とを有し、
窒化アルミニウムの枠部の頂部上に、実質的にビスマス系ガラスを含まない焼結ガラス含有層が形成されており、
ガラス蓋上に、ビスマス系ガラスと耐火性フィラー粉末を含む封着材料層が形成されており、
且つ焼結ガラス含有層と封着材料層が接触配置された状態で気密一体化されていることを特徴とする気密パッケージ。
【請求項９】
焼結ガラス含有層の幅が封着材料層の幅よりも大きいことを特徴とする請求項８に記載の気密パッケージ。
【請求項１０】
（焼結ガラス含有層の厚み）／（封着材料層の厚み）が０．５以上であることを特徴とする請求項８又は９に記載の気密パッケージ。
【請求項１１】
（焼結ガラス含有層の熱膨張係数）／（窒化アルミニウム基体の熱膨張係数）が０．６以上、且つ１．４以下であることを特徴とする請求項８〜１０の何れかに記載の気密パッケージ。
【請求項１２】
窒化アルミニウムの枠部内に、紫外ＬＥＤ素子が収容されていることを特徴とする請求項８〜１０の何れかに記載の気密パッケージ。
【発明の詳細な説明】
【技術分野】
【０００１】
本発明は、レーザー光を用いた封着処理（以下、レーザー封着）により、窒化アルミニウム基体とガラス蓋を気密封着した気密パッケージの製造方法に関する。
【背景技術】
【０００２】
紫外ＬＥＤ素子が実装された気密パッケージには、熱伝導性の観点から、基体として窒化アルミニウムが使用されると共に、紫外波長領域の光透過性の観点から、蓋材としてガラスが使用される。
【０００３】
従来まで、紫外ＬＥＤパッケージの接着材料として、低温硬化性を有する有機樹脂系接着剤が使用されていた。しかし、有機樹脂系接着剤は、紫外波長領域の光で劣化し易く、紫外ＬＥＤパッケージの気密性を経時的に劣化させる虞がある。また、有機樹脂系接着剤の代わりに金錫半田を用いると、紫外波長領域の光による劣化を防止することができる。しかし、金錫半田は、材料コストが高いという問題がある。
【０００４】
一方、ガラス粉末を含む封着材料は、紫外波長領域の光で劣化し難く、材料コストが低いという特長を有している。
【０００５】
しかし、ガラス粉末は、有機樹脂系接着剤よりも軟化温度が高いため、封着時に紫外ＬＥＤ素子を熱劣化させる虞がある。このような事情から、レーザー封着が着目されている。レーザー封着によれば、封着すべき部分のみを局所的に加熱することが可能であり、紫外ＬＥＤ素子を熱劣化させることなく、窒化アルミニウムとガラス蓋を気密封着することができる。
【先行技術文献】
【特許文献】
【０００６】
【特許文献１】特開２０１３−２３９６０９号公報
【特許文献２】特開２０１４−２３６２０２号公報
【発明の開示】
【発明が解決しようとする課題】
【０００７】
本発明者等の調査によると、ビスマス系ガラスを含む封着材料は、レーザー封着時に被封着物と十分に反応するため、レーザー封着強度を高めることができる。なお、他のガラスを含む封着材料は、レーザー封着時に被封着物と十分に反応せず、レーザー封着強度を確保し難い。
【０００８】
一方、ビスマス系ガラスを含む封着材料は、窒化アルミニウムと反応して、窒化アルミニウムとの界面で発泡を生じさせる傾向がある。このため、ビスマス系ガラスを含む封着材料を用いて、窒化アルミニウム基体とガラス蓋をレーザー封着すると、封着材料層内の気泡により気密性を確保できない虞がある。更に、この気泡により気密パッケージの機械的強度も確保できない虞がある。
【０００９】
そこで、本発明は、上記事情に鑑みなされたものであり、その技術的課題は、窒化アルミニウム基体とガラス蓋をレーザー封着する場合に、封着材料層内の発泡を抑制しつつ、レーザー封着強度を高める方法を創案することである。
【課題を解決するための手段】
【００１０】
本発明者等は、鋭意検討の結果、窒化アルミニウム基体と封着材料層の間に、焼結ガラス含有層を介在させた上でレーザー封着を行うと、上記技術的課題を解決し得ることを見出し、本発明として提案するものである。すなわち、本発明の気密パッケージの製造方法は、窒化アルミニウム基体を用意すると共に、窒化アルミニウム基体上に焼結ガラス含有層を形成する工程と、ガラス蓋を用意すると共に、ガラス蓋上に封着材料層を形成する工程と、焼結ガラス含有層と封着材料層が接触するように、窒化アルミニウム基体とガラス蓋を配置する工程と、ガラス蓋側から封着材料層に向けてレーザー光を照射し、封着材料層を軟化変形させることにより、焼結ガラス含有層と封着材料層を気密封着して、気密パッケージを得る工程と、を備えることを特徴とする。
【００１１】
本発明の気密パッケージの製造方法は、窒化アルミニウム上に焼結ガラス含有層を形成した後、この焼結ガラス含有層をガラス蓋上の封着材料層と接触配置させた上で、レーザー封着することを特徴としている。このようにすれば、封着材料層が窒化アルミニウム基体に接触し難くなるため、レーザー封着時に封着材料層内に発泡が生じ難くなる。更に、封着材料層と焼結ガラス含有層の双方は、低融点ガラスを含むため、レーザー封着の際に良好に反応し、レーザー封着強度を高めることができる。
【００１２】
第二に、本発明の気密パッケージの製造方法は、焼結ガラス含有層の幅を封着材料層の幅よりも大きくすることが好ましい。このようにすれば、封着材料層が窒化アルミニウム基体上に接触し難くなるため、封着材料層内の発泡を防止し易くなる。
【００１３】
第三に、本発明の気密パッケージの製造方法は、（焼結ガラス含有層の厚み）／（封着材料層の厚み）を０．５以上に規制することが好ましい。このようにすれば、レーザー封着時に熱が窒化アルミニウム基体を通して放散し難くなり、レーザー封着の効率を高めることができる。
【００１４】
第四に、本発明の気密パッケージの製造方法は、（焼結ガラス含有層の熱膨張係数）／（窒化アルミニウム基体の熱膨張係数）を０．６以上、且つ１．４以下に規制することが好ましい。このようにすれば、焼結ガラス含有層と窒化アルミニウム基体の界面でクラック等が発生し難くなる。ここで、「熱膨張係数」は、３０〜３００℃の温度範囲において、ＴＭＡ（押棒式熱膨張係数測定）装置で測定した値である。
【００１５】
第五に、本発明の気密パッケージの製造方法は、窒化アルミニウム基体上にガラス含有膜を形成した後に、ガラス含有膜に向けてレーザー光を照射することにより、ガラス含有膜を焼結させて、焼結ガラス含有層を形成することが好ましい。このようにすれば、窒化アルミニウム基体内の電気配線や発光素子の熱劣化を防止し易くなる。
【００１６】
第六に、本発明の気密パッケージの製造方法は、基部と基部上に設けられた枠部とを有する窒化アルミニウム基体を用い、枠部の頂部に焼結ガラス含有層を形成することが好ましい。このようにすれば、紫外ＬＥＤ素子等の発光素子を気密パッケージ内に収容し易くなる。
【００１７】
第七に、本発明の気密パッケージの製造方法は、更に、焼結ガラス含有層の表面を研磨する工程を備えることが好ましい。このようにすれば、焼結ガラス含有層と封着材料層の密着性が向上するため、レーザー封着の精度を高めることができる。
【００１８】
第八に、本発明の気密パッケージは、窒化アルミニウム基体とガラス蓋とを有する気密パッケージにおいて、窒化アルミニウムが、基部と基部上に設けられた枠部とを有し、窒化アルミニウムの枠部の頂部上に、実質的にビスマス系ガラスを含まない焼結ガラス含有層が形成されており、ガラス蓋上に、ビスマス系ガラスと耐火性フィラー粉末を含む封着材料層が形成されており、且つ焼結ガラス含有層と封着材料層が接触配置された状態で気密一体化されていることを特徴とする。
【００１９】
本発明の気密パッケージは、窒化アルミニウムの枠部の頂部上に、実質的にビスマス系ガラスを含まない焼結ガラス含有層が形成されていると共に、ガラス蓋上に、ビスマス系ガラスと耐火性フィラー粉末を含む封着材料層が形成されている。ビスマス系ガラスは、他の系のガラスと比較して、レーザー封着時に被封着物の表層に反応層を形成し易いという特長を有するが、窒化アルミニウムと過剰に反応し、封着材料層内に発泡を生じさせるという欠点を有する。そこで、本発明の気密パッケージは、窒化アルミニウム基体と封着材料層の間に、焼結ガラス含有層を設けている。これにより、レーザー封着時に封着材料層と焼結ガラス含有層の反応性を高めつつ、封着材料層内に発泡が生じる事態を防止することができる。更に焼結ガラス含有層の介在により、レーザー封着時に熱が窒化アルミニウム基体を通して放散し難くなり、レーザー封着の効率を高めることもできる。なお、「ビスマス系ガラス」とは、Ｂｉ２Ｏ３を主成分とするガラスを指し、具体的にはガラス組成中にＢｉ２Ｏ３を２５モル％以上含むガラスを指す。「実質的にビスマス系ガラスを含まない焼結ガラス含有層」とは、焼結ガラス層中のＢｉ２Ｏ３の含有量が５モル％未満の場合を指す。
【００２０】
第九に、本発明の気密パッケージは、焼結ガラス含有層の幅が封着材料層の幅よりも大きいことが好ましい。
【００２１】
第十に、本発明の気密パッケージは、（焼結ガラス含有層の厚み）／（封着材料層の厚み）が０．５以上であることが好ましい。
【００２２】
第十一に、本発明の気密パッケージは、（焼結ガラス含有層の熱膨張係数）／（窒化アルミニウム基体の熱膨張係数）が０．６以上、且つ１．４以下であることが好ましい。
【００２３】
第十二に、本発明の気密パッケージは、窒化アルミニウムの枠部内に、紫外ＬＥＤ素子が収容されていることが好ましい。ここで、「紫外ＬＥＤ素子」には、深紫外ＬＥＤ素子を含むものとする。
【図面の簡単な説明】
【００２４】
【図１】マクロ型ＤＴＡ装置で測定した時の封着材料の軟化点を示す模式図である。
【図２】本発明の一実施形態を説明するための断面概念図である。
【発明を実施するための形態】
【００２５】
本発明の気密パッケージの製造方法では、窒化アルミニウム基体を用意すると共に、窒化アルミニウム基体上に焼結ガラス含有層を形成する工程を有する。窒化アルミニウム基体上に焼結ガラス含有層を形成する方法として、ガラス含有ペーストを窒化アルミニウム基体上に塗布して、ガラス含有膜を形成した後、ガラス含有膜を乾燥し、溶剤を揮発させて、更にガラス含有膜にレーザー光を照射して、ガラス含有膜の焼結（固着）を行う方法が好ましい。このようにすれば、窒化アルミニウム基体内に形成された電気配線や発光素子を熱劣化させずに焼結ガラス含有層を形成することができる。
【００２６】
レーザー光の照射により焼結ガラス含有層を形成する場合、レーザー照射幅がガラス含有膜の幅よりも大きいことが好ましい。このようにすれば、焼結ガラス含有層内に未焼結部分が残存し難くなるため、焼結ガラス含有層の表面平滑性を確保し易くなる。
【００２７】
ガラス含有膜の焼成により、焼結ガラス含有層を形成してもよいが、この場合、発光素子等の熱劣化を防止する観点から、窒化アルミニウム基体内に発光素子等を実装する前にガラス含有膜を焼成することが好ましい。
【００２８】
焼結ガラス含有層は、表面平滑性を高める観点から、ガラス粉末単体の焼結体が好ましいが、ガラス粉末と耐火性フィラー粉末を含む複合粉末の焼結体であってもよい。ここで、ガラス粉末は、窒化アルミニウム基体と反応性が低いガラスが好ましく、亜鉛系ガラス粉末（ガラス組成中にＺｎＯを２５モル％以上含むガラス粉末）、アルカリホウケイ酸系ガラス粉末等が好ましい。また、ガラス粉末として、窒化アルミニウム基体と反応性が高いビスマス系ガラスを用いないことが好ましい。
【００２９】
本発明の気密パッケージの製造方法において、焼結ガラス含有層の厚みを５０μｍ以下、３０μｍ以下、特に１５μｍ以下に規制することが好ましい。このようにすれば、焼結ガラス含有層と窒化アルミニウム基体の熱膨張係数差に基づくクラック等を防止し易くなる。
【００３０】
焼結ガラス含有層の幅は、封着材料層の幅より大きいことが好ましく、封着材料層の幅より０．１ｍｍ以上大きいことが好ましい。焼結ガラス含有層の幅が封着材料層の幅より小さいと、封着材料層が窒化アルミニウム基体上に接触し易くなるため、レーザー封着時に封着材料層内に発泡が生じ易くなる。
【００３１】
焼結ガラス含有層の表面を研磨処理することが好ましく、その場合、焼結ガラス含有層の表面の表面粗さＲａは、好ましくは０．５μｍ未満、０．２μｍ以下、特に０．０１〜０．１５μｍであり、焼結ガラス含有層の表面の表面粗さＲＭＳは、好ましくは１．０μｍ未満、０．５μｍ以下、特に０．０５〜０．３μｍである。このようにすれば、焼結ガラス含有層と封着材料層の密着性が向上して、レーザー封着の精度を高めることができる。結果として、気密パッケージの封着強度を高めることが可能になる。なお、「表面粗さＲａ」及び「表面粗さＲＭＳ」は、例えば、触針式又は非接触式のレーザー膜厚計や表面粗さ計により測定することができる。
【００３２】
窒化アルミニウム基体の厚みは０．１〜１．５ｍｍ、特に０．５〜１．２ｍｍが好ましい。これにより、気密パッケージの薄型化を図ることができる。
【００３３】
また、窒化アルミニウム基体として、基部と基部上に設けられた枠部とを有する窒化アルミニウム基体を用い、枠部の頂部に焼結ガラス含有層を形成することが好ましい。このようにすれば、窒化アルミニウム基体の枠部内に紫外ＬＥＤ素子等の発光素子を収容し易くなる。
【００３４】
レーザー光の照射により、窒化アルミニウム基体の枠部の頂部に焼結ガラス含有層を形成する場合、レーザー光の照射幅を枠部の幅より小さくすることが好ましい。このようにすれば、レーザー照射時にガラス含有膜が適正に焼結すると共に、枠部内の発光素子等が損傷し難くなる。
【００３５】
窒化アルミニウム基体が枠部を有する場合、窒化アルミニウム基体の外周端縁領域に沿って、枠部を額縁状に設けると共に、その枠部の頂部にガラス含有膜を塗布することが好ましい。このようにすれば、デバイスとして機能する有効面積を広げることができる。また紫外ＬＥＤ素子等の発光素子を窒化アルミニウム基体の枠部内に収容し易くなる。
【００３６】
本発明の気密パッケージの製造方法は、ガラス蓋を用意すると共に、ガラス蓋上に封着材料層を形成する工程を有する。
【００３７】
封着材料層の平均厚みを１０μｍ未満、７μｍ未満、特に５μｍ未満に規制することが好ましい。同様にして、レーザー封着後の封着材料層の平均厚みも１０μｍ未満、７μｍ未満、特に５μｍ未満に規制することが好ましい。封着材料層の平均厚みが小さい程、封着材料層とガラス蓋の熱膨張係数が十分に整合していなくても、レーザー封着後に封着部分に残留する応力が低減される。また、レーザー封着の精度を高めることもできる。なお、上記のように封着材料層の平均厚みを規制する方法としては、封着材料ペーストを薄く塗布する方法、封着材料層の表面を研磨処理する方法が挙げられる。
【００３８】
封着材料層の表面粗さＲａを０．５μｍ未満、０．２μｍ以下、特に０．０１〜０．１５μｍに規制することが好ましい。また、封着材料層の表面粗さＲＭＳを１．０μｍ未満、０．５μｍ以下、特に０．０５〜０．３μｍに規制することが好ましい。このようにすれば、焼結ガラス含有層と封着材料層の密着性が向上し、レーザー封着の精度が向上する。なお、上記のように封着材料層の表面粗さＲａ、ＲＭＳを規制する方法としては、封着材料層の表面を研磨処理する方法、耐火性フィラー粉末の粒度を規制する方法が挙げられる。
【００３９】
封着材料層は、封着材料の焼結体であり、レーザー封着時に軟化変形して、ガラス含有層を反応するものである。封着材料として、種々の材料が使用可能である。その中でも、レーザー封着強度を確保する観点から、ビスマス系ガラス粉末と耐火性フィラー粉末を含む複合粉末を用いることが好ましい。特に、封着材料として、５５〜９５体積％のビスマス系ガラスと５〜４５体積％の耐火性フィラー粉末を含有する封着材料を用いることが好ましく、６０〜８５体積％のビスマス系ガラスと１５〜４０体積％の耐火性フィラー粉末を含有する封着材料を用いることが更に好ましく、６０〜８０体積％のビスマス系ガラスと２０〜４０体積％の耐火性フィラー粉末を含有する封着材料を用いることが特に好ましい。耐火性フィラー粉末を添加すれば、封着材料の熱膨張係数が、ガラス蓋と焼結ガラス含有層の熱膨張係数に整合し易くなる。その結果、レーザー封着後に封着部分に不当な応力が残留する事態を防止し易くなる。一方、耐火性フィラー粉末の含有量が多過ぎると、ビスマス系ガラスの含有量が相対的に少なくなるため、封着材料層の表面平滑性が低下して、レーザー封着の精度が低下し易くなる。
【００４０】
ビスマス系ガラスは、ガラス組成として、モル％で、Ｂｉ２Ｏ３  ２８〜６０％、Ｂ２Ｏ３  １５〜３７％、ＺｎＯ  １〜３０％含有することが好ましい。各成分の含有範囲を上記のように限定した理由を以下に説明する。なお、ガラス組成範囲の説明において、％表示はモル％を指す。
【００４１】
Ｂｉ２Ｏ３は、軟化点を低下させるための主要成分であり、その含有量は２８〜６０％、３３〜５５％、特に３５〜４５％が好ましい。Ｂｉ２Ｏ３の含有量が少な過ぎると、軟化点が高くなり過ぎて、流動性が低下し易くなる。一方、Ｂｉ２Ｏ３の含有量が多過ぎると、レーザー封着時にガラスが失透し易くなり、この失透に起因して、流動性が低下し易くなる。
【００４２】
Ｂ２Ｏ３は、ガラス形成成分として必須の成分であり、その含有量は１５〜３７％、２０〜３３％、特に２５〜３０％が好ましい。Ｂ２Ｏ３の含有量が少な過ぎると、ガラスネットワークが形成され難くなるため、レーザー封着時にガラスが失透し易くなる。一方、Ｂ２Ｏ３の含有量が多過ぎると、ガラスの粘性が高くなり、流動性が低下し易くなる。
【００４３】
ＺｎＯは、耐失透性を高める成分であり、その含有量は１〜３０％、３〜２５％、５〜２２％、特に９〜２０％が好ましい。その含有量が１％より少なく、或いは３０％より多いと、ガラス組成の成分バランスが損なわれて、耐失透性が低下し易くなる。
【００４４】
上記成分以外にも、例えば、以下の成分を添加してもよい。
【００４５】
ＳｉＯ２は、耐水性を高める成分であるが、軟化点を上昇させる作用を有する。このため、ＳｉＯ２の含有量は０〜５％、０〜３％、０〜２％、特に０〜１％が好ましい。また、ＳｉＯ２の含有量が多過ぎると、レーザー封着時にガラスが失透し易くなる。
【００４６】
Ａｌ２Ｏ３は、耐水性を高める成分であり、その含有量は０〜１０％、０〜５％、特に０．１〜２％が好ましい。Ａｌ２Ｏ３の含有量が多過ぎると、軟化点が不当に上昇する虞がある。
【００４７】
Ｌｉ２Ｏ、Ｎａ２Ｏ及びＫ２Ｏは、耐失透性を低下させる成分である。よって、Ｌｉ２Ｏ、Ｎａ２Ｏ及びＫ２Ｏの含有量は、それぞれ０〜５％、０〜３％、特に０〜１％未満である。
【００４８】
ＭｇＯ、ＣａＯ、ＳｒＯ及びＢａＯは、耐失透性を高める成分であるが、軟化点を上昇させる成分である。よって、ＭｇＯ、ＣａＯ、ＳｒＯ及びＢａＯの含有量は、それぞれ０〜２０％、０〜１０％、特に０〜５％である。
【００４９】
Ｂｉ２Ｏ３系ガラスの軟化点を下げるためには、ガラス組成中にＢｉ２Ｏ３を多量に導入する必要があるが、Ｂｉ２Ｏ３の含有量を増加させると、レーザー封着時にガラスが失透し易くなり、この失透に起因して流動性が低下し易くなる。特に、Ｂｉ２Ｏ３の含有量が３０％以上になると、その傾向が顕著になる。この対策として、ＣｕＯを添加すれば、Ｂｉ２Ｏ３の含有量が３０％以上であっても、ガラスの失透を効果的に抑制することができる。更にＣｕＯを添加すれば、レーザー封着時のレーザー吸収特性を高めることができる。ＣｕＯの含有量は０〜４０％、５〜３５％、１０〜３０％、特に１５〜２５％が好ましい。ＣｕＯの含有量が多過ぎると、ガラス組成の成分バランスが損なわれて、逆に耐失透性が低下し易くなる。
【００５０】
Ｆｅ２Ｏ３は、耐失透性とレーザー吸収特性を高める成分であり、その含有量は０〜１０％、０．１〜５％、特に０．５〜３％が好ましい。Ｆｅ２Ｏ３の含有量が多過ぎると、ガラス組成の成分バランスが損なわれて、逆に耐失透性が低下し易くなる。
【００５１】
Ｓｂ２Ｏ３は、耐失透性を高める成分であり、その含有量は０〜５％、特に０〜２％が好ましい。Ｓｂ２Ｏ３の含有量が多過ぎると、ガラス組成の成分バランスが損なわれて、逆に耐失透性が低下し易くなる。
【００５２】
ガラス粉末の平均粒径Ｄ５０は１５μｍ未満、０．５〜１０μｍ、特に１〜５μｍが好ましい。ガラス粉末の平均粒径Ｄ５０が小さい程、ガラス粉末の軟化点が低下する。
【００５３】
耐火性フィラー粉末として、コーディエライト、ジルコン、酸化錫、酸化ニオブ、リン酸ジルコニウム系セラミック、ウイレマイト、β−ユークリプタイト、β−石英固溶体から選ばれる一種又は二種以上を用いることが好ましい。これらの耐火性フィラー粉末は、熱膨張係数が低いことに加えて、機械的強度が高く、しかもビスマス系ガラスとの適合性が良好である。
【００５４】
耐火性フィラー粉末の平均粒径Ｄ５０は、好ましくは２μｍ未満、特に１．５μｍ未満である。耐火性フィラー粉末の平均粒径Ｄ５０が２μｍ未満であると、封着材料層の表面平滑性が向上すると共に、封着材料層の平均厚みを１０μｍ未満に規制し易くなり、結果として、レーザー封着の精度を高めることができる。
【００５５】
耐火性フィラー粉末の９９％粒径Ｄ９９は、好ましくは５μｍ未満、４μｍ以下、特に３μｍ以下である。耐火性フィラー粉末の９９％粒径Ｄ９９が５μｍ未満であると、封着材料層の表面平滑性が向上すると共に、封着材料層の平均厚みを１０μｍ未満に規制し易くなり、結果として、レーザー封着の精度を高めることができる。ここで、「平均粒径Ｄ５０」と「９９％粒径Ｄ９９」は、レーザー回折法により体積基準で測定した値を指す。
【００５６】
封着材料は、光吸収特性を高めるために、更にレーザー吸収材を含んでもよいが、レーザー吸収材は、ビスマス系ガラスの失透を助長する作用を有する。よって、レーザー吸収材の含有量は、好ましくは１〜１５体積％、３〜１２体積％、特に５〜１０体積％である。レーザー吸収材の含有量が多過ぎると、レーザー封着時にガラスが失透し易くなる。レーザー吸収材として、Ｃｕ系酸化物、Ｆｅ系酸化物、Ｃｒ系酸化物、Ｍｎ系酸化物及びこれらのスピネル型複合酸化物等が使用可能であり、特に、ビスマス系ガラスとの適合性の観点から、Ｍｎ系酸化物が好ましい。
【００５７】
封着材料の軟化点は、好ましくは５００℃以下、４８０℃以下、特に４５０℃以下である。軟化点が高過ぎると、封着材料層の表面平滑性を高め難くなる。軟化点の下限は特に設定されないが、ガラスの熱的安定性を考慮すれば、軟化点は３５０℃以上が好ましい。ここで、「軟化点」は、マクロ型ＤＴＡ装置で測定した際の第四変曲点であり、図１中のＴｓに相当する。
【００５８】
封着材料層の熱膨張係数は、好ましくは６０×１０−７〜９５×１０−７／℃、６５×１０−７〜８２×１０−７／℃、特に７０×１０−７〜７６×１０−７／℃である。このようにすれば、封着材料層の熱膨張係数がガラス蓋や焼結ガラス含有層の熱膨張係数に整合して、封着部分に残留する応力が小さくなる。
【００５９】
本発明の気密パッケージの製造方法において、（焼結ガラス含有層の厚み）／（封着材料層の厚み）を０．５以上、１．０超、特に１．５超に規制することが好ましい。焼結ガラス含有層の厚みが封着材料層の厚みに比べて小さ過ぎると、レーザー封着時に熱が窒化アルミニウム基体を通して放散し易くなり、レーザー封着の効率が低下し易くなる。
【００６０】
更に、（焼結ガラス含有層の熱膨張係数）／（窒化アルミニウム基体の熱膨張係数）を０．６〜１．４、０．８〜１．２、特に０．９〜１．１に規制することが好ましい。（焼結ガラス含有層の熱膨張係数）／（窒化アルミニウム基体の熱膨張係数）が上記範囲外になると、焼結ガラス含有層に不当な応力が残存し易くなり、焼結ガラス含有層にクラックが発生し易くなる。
【００６１】
本発明の気密パッケージの製造方法において、封着材料層は、封着材料ペーストの塗布、焼結により形成することが好ましい。このようにすれば、封着材料層の寸法精度を高めることができる。ここで、封着材料ペーストは、封着材料とビークルの混合物である。そして、ビークルは、通常、溶媒と樹脂を含む。樹脂は、ペーストの粘性を調整する目的で添加される。また、必要に応じて、界面活性剤、増粘剤等を添加することもできる。作製された封着材料ペーストは、ディスペンサーやスクリーン印刷機等の塗布機を用いて、ガラス蓋の表面に塗布される。
【００６２】
封着材料ペーストは、ガラス蓋の外周端縁領域に沿って、額縁状に塗布されることが好ましい。このようにすれば、紫外光等が透過する面積を広げることができる。
【００６３】
封着材料ペーストは、通常、三本ローラー等により、封着材料とビークルを混練することにより作製される。ビークルは、通常、樹脂と溶剤を含む。ビークルに用いる樹脂として、アクリル酸エステル（アクリル樹脂）、エチルセルロース、ポリエチレングリコール誘導体、ニトロセルロース、ポリメチルスチレン、ポリエチレンカーボネート、ポリプロピレンカーボネート、メタクリル酸エステル等が使用可能である。ビークルに用いる溶剤として、Ｎ、Ｎ’−ジメチルホルムアミド（ＤＭＦ）、α−ターピネオール、高級アルコール、γ−ブチルラクトン（γ−ＢＬ）、テトラリン、ブチルカルビトールアセテート、酢酸エチル、酢酸イソアミル、ジエチレングリコールモノエチルエーテル、ジエチレングリコールモノエチルエーテルアセテート、ベンジルアルコール、トルエン、３−メトキシ−３−メチルブタノール、トリエチレングリコールモノメチルエーテル、トリエチレングリコールジメチルエーテル、ジプロピレングリコールモノメチルエーテル、ジプロピレングリコールモノブチルエーテル、トリプロピレングリコールモノメチルエーテル、トリプロピレングリコールモノブチルエーテル、プロピレンカーボネート、ジメチルスルホキシド（ＤＭＳＯ）、Ｎ−メチル−２−ピロリドン等が使用可能である。
【００６４】
ガラス蓋として、種々のガラスが使用可能である。例えば、無アルカリガラス、ホウケイ酸ガラス、ソーダ石灰ガラスが使用可能である。特に、紫外波長領域の光透過性を高めるために、低鉄含有ガラス蓋（ガラス組成中のＦｅ２Ｏ３の含有量が０．０１５質量％以下、特に０．０１０質量％未満）を用いることが好ましい。
【００６５】
ガラス蓋の板厚は０．０１〜２．０ｍｍ、０．１〜１ｍｍ、特に０．２〜０．７ｍｍが好ましい。これにより、気密パッケージの薄型化を図ることができる。また紫外波長領域の光透過性を高めることができる。
【００６６】
封着材料層とガラス蓋の熱膨張係数差は４０×１０−７／℃未満、特に２５×１０−７／℃以下が好ましく、封着材料層と焼結ガラス含有層の熱膨張係数差は４０×１０−７／℃未満、特に２５×１０−７／℃以下が好ましい。これらの熱膨張係数差が大き過ぎると、封着部分に残留する応力が不当に高くなり、気密パッケージの長期信頼性が低下する虞がある。
【００６７】
本発明の気密パッケージの製造方法は、焼結ガラス含有層と封着材料層が接触するように、窒化アルミニウム基体とガラス蓋を配置する工程を有する。この場合、ガラス蓋を窒化アルミニウム基体の下方に配置してもよいが、レーザー封着の効率の観点から、ガラス蓋を窒化アルミニウム基体の上方に配置することが好ましい。
【００６８】
本発明の気密パッケージの製造方法は、ガラス蓋側から封着材料層に向けてレーザー光を照射し、封着材料層を軟化変形させることにより、焼結ガラス含有層と封着材料層を気密封着して、気密パッケージを得る工程を有する。
【００６９】
レーザーとして、種々のレーザーを使用することができる。特に、半導体レーザー、ＹＡＧレーザー、ＣＯ２レーザー、エキシマレーザー、赤外レーザーは、取扱いが容易な点で好ましい。
【００７０】
レーザー封着を行う雰囲気は特に限定されず、大気雰囲気でもよく、窒素雰囲気等の不活性雰囲気でもよい。
【００７１】
レーザー封着を行う際に、（１００℃以上、且つ窒化アルミニウム基体内の発光素子等の耐熱温度以下）の温度でガラス蓋を予備加熱すると、サーマルショックによるガラス蓋の割れを抑制することができる。またレーザー封着直後に、ガラス蓋側からアニールレーザーを照射すると、サーマルショックによるガラス蓋の割れを抑制することができる。
【００７２】
ガラス蓋を押圧した状態でレーザー封着を行うことが好ましい。これにより、レーザー封着時に封着材料層の軟化変形を促進することができる。
【００７３】
本発明の気密パッケージは、窒化アルミニウム基体とガラス蓋とを有する気密パッケージにおいて、窒化アルミニウムが、基部と基部上に設けられた枠部とを有し、窒化アルミニウムの枠部の頂部上に、実質的にビスマス系ガラスを含まない焼結ガラス含有層が形成されており、ガラス蓋上に、ビスマス系ガラスと耐火性フィラー粉末を含む封着材料層が形成されており、且つ焼結ガラス含有層と封着材料層が接触配置された状態で気密一体化されていることを特徴とする。本発明の気密パッケージの技術的特徴は、本発明の気密パッケージの製造方法の説明欄に記載済みである。よって、ここでは、便宜上、詳細な説明を省略する。
【００７４】
以下、図面を参照しながら、本発明を説明する。図２は、本発明の一実施形態を説明するための断面概念図である。気密パッケージ（紫外ＬＥＤパッケージ）１は、窒化アルミニウム基体１０とガラス蓋１１を備えている。窒化アルミニウム基体１０は基部１２を有し、更に基部１２の外周端縁上に枠部１３を有している。また、窒化アルミニウム基体１０の枠部１３内に紫外ＬＥＤ素子１４が収容されている。そして、この枠部１３の頂部１５には焼結ガラス含有層１６が形成されている。焼結ガラス含有層１６の表面は、予め研磨処理されており、その表面粗さＲａが０．１５μｍ以下になっている。そして、焼結ガラス含有層１６の幅は、枠部１３の幅よりも若干小さくなっている。更に、焼結ガラス含有層１６は、レーザー光を照射することによりＺｎＯ系ガラス粉末からなるガラス含有膜を焼結させたものである。なお、窒化アルミニウム基体１０内には、紫外ＬＥＤ素子１４と外部を電気的に接続する電気配線（図示されていない）が形成されている。
【００７５】
ガラス蓋１１の表面には、額縁状の封着材料層１７が形成されている。封着材料層１７は、ビスマス系ガラスと耐火性フィラー粉末を含んでいる。そして、封着材料層１７の幅は、焼結ガラス含有層１６の幅よりも若干小さくなっている。更に、封着材料層１７の厚みは、焼結ガラス含有層１６の厚みよりも若干小さくなっている。
【００７６】
レーザー照射装置１８から出射したレーザー光Ｌは、ガラス蓋１１側から封着材料層１７に沿って照射される。これにより、封着材料層１７が軟化流動し、焼結ガラス含有層１６と反応した後、窒化アルミニウム基体１０とガラス蓋１１が気密封着されて、気密パッケージ１の気密構造が形成される。
【実施例】
【００７７】
以下、実施例に基づいて、本発明を詳細に説明する。なお、以下の実施例は、単なる例示である。本発明は、以下の実施例に何ら限定されない。
【００７８】
まず封着材料を作製した。表１は、封着材料の材料構成を示している。ビスマス系ガラスは、ガラス組成として、モル％で、Ｂｉ２Ｏ３  ３６．９％、Ｂ２Ｏ３  ２５．８％、ＺｎＯ  １６．６％、ＣｕＯ  １４．１％、Ｆｅ２Ｏ３  ０．７％、ＢａＯ  ５．９％を含有し、且つ表１に記載の粒度を有している。
【００７９】
【表１】
2017191805.tif 000003
【００８０】
上記のビスマス系ガラス、耐火性フィラー粉末及びレーザー吸収材を表１に示す割合で混合して、封着材料を作製した。耐火物フィラー粉末として、表１に示す粒度を有するコーディエライトを用いた。レーザー吸収材として、Ｍｎ−Ｆｅ−Ａｌ系顔料を用いた。なお、Ｍｎ−Ｆｅ−Ａｌ系複合酸化物の平均粒径Ｄ５０は１．０μｍ、９９％粒径Ｄ９９は２．５μｍであった。この封着材料につき、ガラス転移点、軟化点、熱膨張係数を測定した。その結果を表１に示す。
【００８１】
ガラス転移点は、押棒式ＴＭＡ装置で測定した値である。
【００８２】
軟化点は、マクロ型ＤＴＡ装置で測定した値である。測定は、大気雰囲気下において、昇温速度１０℃／分で行い、室温から６００℃まで測定を行った。
【００８３】
熱膨張係数は、押棒式ＴＭＡ装置で測定した値である。測定温度範囲は３０〜３００℃である。
【００８４】
次に、上記封着材料を用いて、ガラス蓋（縦３ｍｍ×横３ｍｍ×厚み０．２ｍｍ、アルカリホウケイ酸ガラス基板、熱膨張係数４１×１０−７／℃）の外周端縁上に額縁状の封着材料層を形成した。詳述すると、まず粘度が約１００Ｐａ・ｓ（２５℃、Ｓｈｅａｒ  ｒａｔｅ：４）になるように、表１に記載の封着材料とビークルおよび溶剤を混練した後、更に三本ロールミルで粉末が均一に分散するまで混錬し、ペースト化した。ビークルにはグリコールエーテル系溶剤にエチルセルロース樹脂を溶解させたものを使用した。次に、ガラス蓋の外周端縁に沿って、スクリーン印刷機により上記の封着材料ペーストを額縁状に印刷した。更に、大気雰囲気下にて、１２０℃で１０分間乾燥した後、大気雰囲気下にて、５００℃で１０分間焼成して、５μｍ厚、幅３００μｍの封着材料層をガラス蓋上に形成した。
【００８５】
また、窒化アルミニウム基体（縦３ｍｍ×横３ｍｍ×基部厚み０．７ｍｍ、熱膨張係数４６×１０−７／℃）を用意し、窒化アルミニウム基体の枠部内に深紫外ＬＥＤ素子を収容した。なお、枠部は、幅６００μｍ、高さ４００μｍの額縁状であり、窒化アルミニウム基体の基部の外周端縁上に沿って形成されている。
【００８６】
続いて、ＺｎＯ系ガラス粉末（日本電気硝子社製ＧＰ−０１４、熱膨張係数４３×１０−７／℃）を用いて、窒化アルミニウム基体の枠部上に焼結ガラス含有層を形成した。詳述すると、まず粘度が約１００Ｐａ・ｓ（２５℃、Ｓｈｅａｒ  ｒａｔｅ：４）になるように、ＺｎＯ系ガラス粉末とビークルおよび溶剤を混練した後、更に三本ロールミルで粉末が均一に分散するまで混錬し、ペースト化した。ビークルにはグリコールエーテル系溶剤にエチルセルロース樹脂を溶解させたものを使用した。次に、スクリーン印刷機により上記のガラス含有ペーストを窒化アルミニウム基体の枠部上に印刷した。更に、得られたガラス含有膜に波長１０．６μｍ、７ＷのＣＯ２レーザーを照射して、２０μｍ厚、幅５００μｍの焼結ガラス含有層を窒化アルミニウム基体の枠部上に形成した。
【００８７】
最後に、焼結ガラス含有層と封着材料層が接触するように、窒化アルミニウム基体とガラス蓋を配置した後、ガラス蓋側から封着材料層に向けて波長８０８ｎｍ、５Ｗの半導体レーザーを照射し、封着材料層を軟化変形させることにより、焼結ガラス含有層と封着材料層を気密一体化して、気密パッケージを得た。
【００８８】
得られた気密パッケージに対して、高温高湿高圧試験：ＨＡＳＴ試験（Ｈｉｇｈｌｙ  Ａｃｃｅｌｅｒａｔｅｄ  Ｔｅｍｐｅｒａｔｕｒｅ  ａｎｄ  Ｈｕｍｉｄｉｔｙ  Ｓｔｒｅｓｓ  ｔｅｓｔ）を行った後、封着材料層の近傍を観察したところ、変質、クラック、剥離等が全く認められなかった。なお、ＨＡＳＴ試験の条件は、１２１℃、湿度１００％、２ａｔｍ、２４時間である。
【産業上の利用可能性】
【００８９】
本発明の気密パッケージは、紫外ＬＥＤ素子が実装された気密パッケージに好適であるが、それ以外にも量子ドットを分散させた樹脂等を収容する気密パッケージ等にも好適に適用可能である。
【符号の説明】
【００９０】
１  気密パッケージ（紫外ＬＥＤパッケージ）
１０  窒化アルミニウム基体
１１  ガラス蓋
１２  基部
１３  枠部
１４  紫外ＬＥＤ素子
１５  枠部の頂部
１６  焼結ガラス含有層
１７  封着材料層
１８  レーザー照射装置
Ｌ  レーザー光
【図１】
2017191805.tif 000004
【図２】
2017191805.tif 000005